(57)【要約】【課題】  生活排水、畜産廃水、工場廃水、或いは、肥料、農薬等が流入した下水、或いは、河川等を流れる汚水に含まれる、硝酸態イオン（ＮＯ3-）及びリン酸イオン（ＰＯ43- ）を低減処理する事ができる汚水の浄化方法を実現する。【解決手段】  可燃性物質と、粘土と、鉄又は鉄化合物とを含む混合物を成形し更に焼成して成るセラミックスを、硝酸態イオン（ＮＯ3-）とリン酸イオン（ＰＯ43- ）とを含む汚水中に浸漬する。この構成により、上記セラミックス中に含まれる鉄（Ｆｅ）が、上記硝酸態イオン（ＮＯ3-）を窒素ガスＮ2 に還元して、低減乃至除去する。又、リン酸イオン（ＰＯ43- ）をリン酸鉄として沈殿させ、このリン酸イオン（ＰＯ43- ）を低減乃至除去する。【選択図】  なし【特許請求の範囲】
【請求項１】
可燃性物質と、粘土と、鉄又は鉄化合物とを含む混合物を成形し更に焼成して成るセラミックスを、硝酸態イオン（ＮＯ3-）とリン酸イオン（ＰＯ43- ）との少なくとも一方を含む汚水に浸漬する事により、この汚水中のこれら硝酸態イオン（ＮＯ3-）とリン酸イオン（ＰＯ43- ）との少なくとも一方を低減乃至除去する汚水の浄化方法。
【請求項２】
セラミックスが、流動物状又は粉粒状とした可燃性物質と、流動物状又は粉粒状とした粘土と、流動物状又は粉粒状とした鉄又は鉄化合物と、その他の添加物とを混合した混合物を成形し、更に焼成して得られたものである、請求項１に記載した汚水の浄化方法。
【請求項３】
鉄を含む混合物を不活性雰囲気若しくは還元性雰囲気で焼成する事により、又は、酸化鉄を含む混合物を還元性雰囲気で焼成する事により得たセラミックスを使用する、請求項２に記載した汚水の浄化方法。
【請求項４】
汚水中に、生分解性プラスチック、食物残滓、下水道汚泥、植物の茎、葉、籾殻、鋸屑、米糠のうちから選択される有機物か、メタノール、エタノール、酢酸のうちから選択される何れかの薬品を添加する、請求項１〜３の何れかに記載した汚水の浄化方法。
【発明の詳細な説明】
【技術分野】
【０００１】
この発明は、生活排水が流入した下水、畜産廃水、工場廃水、或いは、肥料、農薬等が流入した水路或いは河川等を流れる汚水の浄化方法の改良に関する。
【背景技術】
【０００２】
生活排水、畜産廃水、工場廃水、或いは、肥料、農薬等が流入した水は、窒素、リン等の栄養素を含む為、そのまま海や湖沼に放流すると、赤潮の如き、漁業等各種産業に悪影響を及ぼす現象の原因となる。この為従来から、汚水の浄化を行なう為の各種方法が研究され、一部は実施されている。
例えば、特許文献１には、カルシウムとマグネシウムとの少なくとも一方の炭酸塩を主成分とする物質と、水酸化アルミニウム等の難燃化材料と、鉄又は鉄化合物とを、硫黄をバインダーとして粒状又は塊状に固化した、硝酸態窒素脱窒基質に関する発明が記載されている。この硝酸態窒素脱窒基質に被処理水（硝酸態窒素を含む汚水）を接触させる事により、硫黄を摂取して脱窒する細菌若しくは微生物を利用して、上記被処理水中の硝酸態窒素を低下させる。
この様な特許文献１に記載された従来技術の場合、上記硝酸態窒素脱窒基質は、硫黄をバインダーとして粒状又は塊状に固化したのみであり、必ずしも耐久性を十分に確保できないだけでなく、被処理水中のリンを除去する事は記載されていない。
【０００３】
又、特許文献２には、鉄を主成分とする材料を透水性コンクリートで被覆して成る被覆物を、被処理水（リンを含む汚水）中に浸漬する、汚水の浄化方法に関する発明が記載されている。この方法によれば、上記被処理水中のリンを、藍鉄鉱及びヒドロキシアパタイト等として上記被覆物の表面に付着させ、この被処理水中のリンを除去できる。
この様な特許文献２に記載された従来技術の場合、被処理水中の窒素を除去する事は記載されていない。
【０００４】
又、特許文献３には、被処理水中に、多孔質のポーラスコンクリートブロックと、火山灰と硫酸第一鉄とを混合して焼成したリン吸着剤ブロックとを設置して、この被処理水中のリンを除去する方法が記載されている。
この様な特許文献３に記載された従来技術の場合も、被処理水中の窒素を除去する事は記載されていない。
【０００５】
又、特許文献４には、吸リン材である多孔質の鉱物質濾材に被処理水を通し、その結果発生した懸濁物を沈殿槽中で沈殿させて除去する水質浄化方法が記載されている。上記吸リン材は、例えば、火山灰と硫酸第一鉄とを混合して焼成したものを利用する。
この様な特許文献４に記載された従来技術の場合も、被処理水中の窒素を除去する事は記載されていない。
【０００６】
又、特許文献５には、鉄若しくは鉄化合物を担持した、硝化用金属担持微生物固定化担体を被処理水中に浸漬し、この被処理水中の硝酸態窒素及び亜硝酸態窒素を除去する、浄化方法が記載されている。
この様な特許文献４に記載された従来技術の場合は、被処理水中のリンを除去する事は記載されていない。
【０００７】
又、特許文献６には、それぞれの炭素数が所定数以上である、脂肪酸、アルコール、直鎖状飽和脂肪酸とアルコールとのエステル、脂肪酸とグリセリンとのエステル等を土壌中に埋設して、この土壌や地下水中の硝酸態窒素及び揮発性有機化合物を低減させる、土壌や地下水の浄化方法が記載されている。この場合に好ましくは、鉄、アルミニウム等の金属を同時に添加して、処理対象である土壌や地下水の還元雰囲気を高めるとしている。
この様な特許文献６に記載された従来技術の場合は、被処理水中のリンを除去する事はできない。又、還元雰囲気を高める為に添加する金属が、金属粒子そのものである為、そのままでは、河川等の流水の処理に利用する事はできない。
【０００８】
又、特許文献７には、生物飼育用の水槽中の水質が悪化してこの水槽中に藻が発生する事を防止すべく、この水槽中に電気分解により鉄イオンを溶出させる技術が記載されている。水槽内の水中に溶出した鉄イオンは、この水中のリン酸と反応して、水不溶性リン化合物となって凝集、沈殿し、除去される。又、水中の硝酸イオン及び亜硝酸イオンは、水中の脱窒菌（嫌気性微生物）により窒素ガスとなり、除去される。
この様な引用文献７に記載された従来技術の場合には、電気分解用の電極や直流電源を必要とする他、水中の硝酸イオン及び亜硝酸イオンを除去する部分の下流側に脱窒槽を設ける等、水処理の為の構造が複雑化する。この為、生物飼育用の水槽中の水質改良の為にはともかく、河川等、自然環境中に存在する水の水質改良の為に利用する事は難しい。
【０００９】
又、特許文献８には、水酸化鉄とシリカゾルとを混練、成形し、加熱する事により得られた脱リン剤により、被処理水中のリンを除去する技術が記載されている。
この様な特許文献８に記載された従来技術の場合、被処理液中の窒素を除く事は記載されていない。又、上記脱リン剤は粒状であり、容器に入れた状態でない限り、流水中に浸漬した状態では流失し易い為、河川等、自然環境中に存在する水の水質改良の為に利用する事は難しい。
【００１０】
又、特許文献９には、鉄又はアルミニウムの塩の酸性水溶液と、セメントと、高吸水性高分子粉末とを混練し、更に粒状化して固化した、リン吸着剤に関する技術が記載されている。
この様な特許文献９に記載された従来技術の場合も、被処理水中の窒素を除く事はできない。又、上記リン吸着剤は粒状であり、容器に入れた状態でない限り、流水中に浸漬した状態では流失し易い為、河川等、自然環境中に存在する水の水質改良の為に利用する事は難しい。
【００１１】
又、特許文献１０には、リン吸着性微粒子と、鉄又はアルミニウムの塩と、高吸水性高分子ゲルとを混練し粒状化した、リン吸着剤に関する技術が記載されている。
この様な特許文献１０に記載された従来技術の場合も、被処理液中の窒素を除く事はできない。又、上記リン吸着剤は粒状であり、容器に入れた状態でない限り、流水中に浸漬した状態では流失し易い為、河川等、自然環境中に存在する水の水質改良の為に利用する事は難しい。
【００１２】
更に、特許文献１１には、有機物を含有した廃棄物と、粘土と、鉄化合物との混合物を、還元性雰囲気又は不活性雰囲気で焼成する事により得られる、セラミックス多孔体に関する技術が記載されている。上記特許文献１１には、この様にして得られたセラミックス多孔体が、悪臭物質や色素を吸着する事に関して優れた性能を有する事が記載されている。
但し、上記特許文献１１には、上記セラミックス多孔体を利用して、汚水中に含まれる硝酸態イオン（ＮＯ3-）及びリン酸イオン（ＰＯ43- ）を処理する事に就いては、この様な技術を示唆する内容を含めても、記載されていない。
【００１３】
【特許文献１】特開２０００−３４３０９７号公報
【特許文献２】特開平６−１３４４７２号公報
【特許文献３】特開平８−２２９５４７号公報
【特許文献４】特開平１０−２１６７０８号公報
【特許文献５】特開２０００４−８９２３号公報
【特許文献６】特開２００２−３７００８５号公報
【特許文献７】特開２０００−２６３０５３号公報
【特許文献８】特開平５−１９２６６４号公報
【特許文献９】特開平９−１３６０３２号公報
【特許文献１０】特開平９−４７６５３号公報
【特許文献１１】特開２００３−１４６７７４号公報
【発明の開示】
【発明が解決しようとする課題】
【００１４】
本発明は、上述の様な従来技術に鑑みて、生活排水、畜産廃水、工場廃水、或いは、肥料、農薬等が流入した下水、或いは、河川等を流れる汚水の中に含まれる、硝酸態イオン（ＮＯ3-）及びリン酸イオン（ＰＯ43- ）を低減処理する事ができる汚水の浄化方法を実現すべく発明したものである。
【課題を解決するための手段】
【００１５】
本発明の汚水の浄化方法は、可燃性物質と、粘土と、鉄又は鉄化合物とを含む混合物を成形し更に焼成して成るセラミックスを使用する。即ち、このセラミックスを、硝酸態イオン（ＮＯ3-）とリン酸イオン（ＰＯ43- ）との少なくとも一方（好ましくは両方）を含む汚水に浸漬する事により、この汚水中のこれら硝酸態イオン（ＮＯ3-）とリン酸イオン（ＰＯ43- ）との少なくとも一方（好ましくは両方）を低減乃至除去する。
【発明の効果】
【００１６】
上述の様に構成する本発明の汚水の浄化方法によれば、汚水中に浸漬したセラミックス中の鉄（Ｆｅ）が次の様に機能する事により、この汚水中の硝酸態イオン（ＮＯ3-）とリン酸イオン（ＰＯ43- ）との少なくとも一方（好ましくは両方）を低減乃至除去する。
先ず、このうちの硝酸態イオン（ＮＯ3-）を除去するメカニズムに就いて説明する。
上記鉄（Ｆｅ）の存在に基づいて、上記汚水中で次の反応が起こる。即ち、この汚水中の溶存酸素Ｏ2 がセラミックス中の鉄（Ｆｅ）と結合してこの汚水中の溶存酸素量（ＤＯ）が減少し、嫌気性、還元状態になる。
Ｆｅ→Ｆｅ2+＋２ｅ- 
１／２・０2 ＋Ｈ2 Ｏ＋２ｅ- →２ＯＨ- 
Ｆｅ2+＋２ＯＨ- →Ｆｅ（ＯＨ）2 
２Ｆｅ（ＯＨ）2 ＋Ｈ2 Ｏ＋１／２・０2 →２Ｆｅ（ＯＨ）3
【００１７】
又、上記汚水中に存在する脱窒菌が、上記反応で発生した（セラミックスから溶出した）鉄イオンＦｅ2+の存在に基づき、このセラミックスを担体として活性化する。そして、活性化した上記脱窒菌が、その生物活動により、上記汚水中の有機物を分解する。この際にこの脱窒菌は酸素を消費するが、上述の様に汚水中の溶存酸素は減少している為、この脱窒菌は、上記汚水中に存在する硝酸態イオン（ＮＯ3-）の酸素を奪う。この結果、下記の反応が進み、この硝酸態イオン（ＮＯ3-）が窒素ガスＮ2 に還元されて、汚水中の硝酸態イオン（ＮＯ3-）が除去される。
２ＮＯ3-→３Ｏ2 ＋Ｎ2 ↑
同時に、上記脱窒菌が上記汚水中の有機物をエネルギー源として生物活動する為、この汚水中の有機物も減少し、生物化学的酸素要求量（ＢＯＤ値）も減少する。
【００１８】
更に、上記セラミックスは、上述の様なメカニズムにより上記汚水中の硝酸態イオン（ＮＯ3-）を除去する事に加えて、次の様なメカニズムにより、この汚水中のリン酸イオン（ＰＯ43- ）を除去する。
即ち、上記汚水中に溶解しているリン酸イオン（ＰＯ43- ）は、次の様な反応により、上記セラミックス中の鉄（Ｆｅ）と結び付いてリン酸鉄となり、このリン酸鉄が沈殿する。
Ｆｅ3+＋ＰＯ43- →ＦｅＰＯ4 ↓
この結果、上記汚水中のリン酸イオン（ＰＯ43- ）が除去（脱リン）される。
【発明を実施するための最良の形態】
【００１９】
本発明を実施する場合に好ましくは、請求項２に記載した様に、セラミックスとして、流動物状又は粉粒状とした可燃性物質と、流動物状又は粉粒状とした粘土と、流動物状又は粉粒状とした鉄又は鉄化合物と、その他の添加物とを混合した混合物を成形し、更に焼成して得られたものを使用する。
この様なセラミックスは、強度が大きい為、河川の護岸や底面を構成する為のブロックとして利用できて、護岸補強等の河川の改修工事と、この河川を流れる水を浄化する為の工事とを同時に行なえる。
【００２０】
又、本発明を実施する場合に好ましくは、請求項３に記載した様に、セラミックスとして、鉄を含む混合物を不活性雰囲気若しくは還元性雰囲気で焼成する事により、又は、酸化鉄を含む混合物を還元性雰囲気で焼成する事により得たものを使用する。
何れの方法によるセラミックスの場合も、内部に含まれる鉄は、（反応性の乏しい鉄化合物ではなく）反応性に富んだ純鉄若しくは純鉄に近い状態となり、先に説明した様なメカニズムによる、硝酸態イオン（ＮＯ3-）及びリン酸イオン（ＰＯ43- ）の除去を効率良く行なえる。
【００２１】
尚、本発明を実施する場合に好ましくは、セラミックスとして、混合物を成形した後に、成形品を乾燥する乾燥工程を経て造られたものを使用する。
この様なセラミックスは、焼結時に要する熱力を低く抑えて、低コストで造れるだけでなく、強度が大きい為、河川の護岸工事等に使用する材料として好適である。
但し、上記混合物の含水率が高過ぎる場合には、成形前に予備乾燥してから成形し、その後成形品を乾燥させても良い。更には、乾燥した混合物を乾式プレスにより成形する事で上記セラミックを造る事もできる。
【００２２】
更に、本発明を実施する場合に好ましくは、請求項４に記載した様に、汚水中に、生分解性プラスチック、食物残滓、下水道汚泥、植物の茎、葉、籾殻、鋸屑、米糠から選択される有機物か、メタノール、エタノール、酢酸のうちから選択される何れかの薬品とを添加する。有機物と薬品との双方を添加しても良い。
この様にすれば、汚水中に存在する有機物が少ない場合でも、脱窒菌のエネルギー源を確保して、この脱窒菌の生物活動を活発化させ、前述の様なメカニズムによる、上記汚水中の硝酸態イオン（ＮＯ3-）の除去を行なえる。
【００２３】
例えば、生分解性プラスチックを上記汚水中に投入すれば、この生分解性プラスチックが脱窒菌のエネルギー源となってこの脱窒菌の生物活動を活発化させ、上記汚水中の硝酸態イオン（ＮＯ3-）を効果的に除去できる。
尚、上記脱窒菌のエネルギー源となる有機物としては、上記生分解性プラスチックの他に、食物残滓、下水道汚泥、籾殻、鋸屑、米糠、植物の茎や葉等の有機物、メタノール、エタノール、酢酸を使用する事もできる。
この様な目的で、上記脱窒菌のエネルギー源として上記セラミックスと共に上記汚水中に投入する、生分解性プラスチック等の有機物の種類、濃度、配合割合（複数種類の有機物を使用する場合）、粒径等は、汚水を浄化した後の水の用途、硝酸態イオン（ＮＯ3-）及びこの汚水中に元々含まれている有機物の濃度等に応じて適宜調節する。
更に、メタノール、エタノール、酢酸等を添加する場合も、汚水を浄化した後の水の用途、硝酸態イオン（ＮＯ3-）及び汚水中に元々含まれる有機物の濃度等に応じて、種類と添加量を決定する。
【実施例１】
【００２４】
本発明の汚水浄化方法に使用するセラミックスは、可燃性物質と、粘土と、鉄とを含む混合物を成形し焼成して成り、内部に多数の微小空隙を有する多孔体である。
このうちの可燃性物質としては、例えば、間伐材、製材で排出される木材廃材、建築廃材中の木材廃材等の木質廃材、一般家庭や飲食店等から排出される生ゴミ、焼酎廃液やコーヒー滓等の食品残滓、籾殻、下水汚泥、プラスチック廃材、その他の有機物、及び、炭素、水素を含有する無機物を使用できる。
尚、上記鉄として酸化鉄を使用する場合に、熊本県の阿蘇地区を始めとして多量に存在する黄土を使用する事ができる。黄土は天然に多量に存在する為、極めて低コストで得られるだけでなく、粒子径が非常に小さく、酸化鉄源として好適に利用できる。
又、上記粘土としては、シリカ、アルミナ、酸化カルシウム等を含む、天然産出、或は、人工的に調整した粘土、又は、陶器類製造工場から出される、廃材としての粘土を利用できる。例えば、阿蘇地区を始めとして多量に存在する黒ボク土は、低コストで得られる事から、好ましく利用できる。
【００２５】
上記セラミックスを造るには、先ず、流動物状又は粉粒状とした上記可燃性物質と、流動物状又は粉粒状とした上記粘土と、流動物状又は粉粒状とした鉄又は鉄化合物と、その他の添加物とを混合する（混合工程）。次いで、これら各物質を混合する事により得られた混合物を成形して所望の形状を有する成形物とした（成形工程）後、この成形物を焼成する（焼成工程）。上記セラミックスは、これら一連の工程により、例えば、河川の護岸を覆う為に好適な形状である、平板状若しくはブロック状、汚水を礫間浄化する為の粒状に造られる。
【００２６】
尚、上記可燃性物質としては、上述した様に、種々の性状のものがあり、その成分や形態も千差万別であるが、少なくとも粘土や鉄と混合する際には、流動物状又は粉粒状である事が必要である。上記可燃性物質として、例えば鋸屑や籾殻の様に、発生時点で既に流動物状又は粉粒状であるものは、そのまま粘土や鉄と混合すれば良いが、木質廃材やプラスチック廃材等、発生時点で流動物状でも粉粒状でもないものは、汚水処理の為の微小空隙を形成する為に適切な粒径、例えば粒径が５mm程度以下の粉粒状とする。又、生ゴミ固形物等は、粉砕して流動物状としてから、粘土や鉄と混合する。又、生ゴミ等の水分の多い廃棄物の場合には、必要に応じて脱水処理や乾燥処理を施してから、粘土や鉄と混合する。
【００２７】
又、上記粘土は、焼成後に得られる、多孔質のセラミックスの基材となるものである。この様な粘土としては、少なくとも４５〜８５重量％のＳｉＯ2 と、１０〜２５重量％のＡｌ2 Ｏ3 と、５重量％以下のＣａＯと、５重量％以下のＫ2 Ｏとを含んだものを使用する事が好ましい。この様な粘土としては、天然産出のものをそのまま使用する他、陶器類製造工場から出る廃材を利用して、人工的に組成を調整したものを使用する事もできる。
【００２８】
又、前記鉄（Ｆｅ）は、焼成後に得られる多孔質のセラミックスに、汚水中の硝酸態イオン（ＮＯ3-）を除去する機能（脱窒機能）と、リン酸イオン（ＰＯ43- ）を除去する機能（脱リン機能）とを持たせる為に添加するものである。これらの機能を持たせる為には、上記焼成後に得られる多孔質のセラミックス中に存在する鉄が、反応性の乏しい酸化鉄ではなく、反応性に富んだ純鉄若しくは純鉄に近いものである事が必要である。本発明の汚水浄化方法に使用する多孔質のセラミックスの場合には、前記焼成工程の間中、上記可燃性物質中の炭素と水素とが空気中の酸素と結合し、鉄が酸化するのを防止する。この結果、焼成後に得られる多孔質のセラミックス中には、反応性に富んだ純鉄若しくは純鉄に近いものが分散した状態となる。尚、上記混合物中に酸化鉄を混入した場合でも、上記焼成工程を強い還元性雰囲気中で行なえば、焼成後に得られる多孔質のセラミックス中に、反応性に富んだ純鉄若しくは純鉄に近いものが分散した状態にできる。又、上記混合物中には、鉄の他にも、カルシウム、亜鉛、マグネシウム、マンガン等を含む物質を、微生物を繁殖させるミネラル分として添加する事もできる。
【００２９】
又、上記可燃性物質と、上記粘土と、上記鉄との種類、成分及び配合割合は、焼成後に得られる多孔質のセラミックスに要求する特性に合わせて適宜選択する。例えば、一般的な河川の護岸を覆うブロックを構成し、この河川の浄化を図る事を目的とする場合に、上記各物質の配合割合として、粘土１００重量部に対し、可燃性物質の混合割合を乾燥重量として５〜５０重量部の範囲で、鉄を５〜１００重量部の範囲で、適宜決定する。又、焼成工程での焼成温度は、６００〜１３００℃の範囲で決定する。
【００３０】
更に、この焼成工程で、上記可燃性物質と粘土と鉄とを含む混合物を酸化雰囲気中で焼成した場合には、この可燃性物質に含まれる炭素が燃焼し（ＣＯ2 に変化して大気中に放散され）、この可燃性物質が存在していた部分が空間となる。又、上記混合物を、還元性雰囲気或は不活性ガス雰囲気中で焼成した場合には、上記可燃性物質に含まれる炭素が燃焼せず（ＣＯ2 に変化せず）、この可燃性物質が炭化した状態で残る。この場合でも、炭化による体積減少により、炭素粒子同士の間部分に生成された微小な空間部と、炭素と粘土との間部分に生じた微小な空間部とが形成される。何れの場合でも、上記セラミックスの内部には、多数の微小な空間部が形成され、これら各空間部が、保水性を持つと共に、脱窒菌を担持する役目を果たす。
この様にして造られた多孔質のセラミックスにより、河川の護岸を覆えば、この河川を流れる水の浄化を行なえる。
【実施例２】
【００３１】
上述の様にして造られたセラミックスによる汚水浄化性能を知る為に行なった実験に就いて説明する。
先ず、粘土１００重量部と、可燃性物質として有機物を含む下水道汚泥を乾燥重量で２０重量部と、鉄粉３０重量部とを混合して得られた混合物を、還元性雰囲気で焼成温度１０００℃で焼成し、直径が５mm、長さが１０mmの円柱状の焼成品（セラミックス）を得た。
重量約８１０kg分のこのセラミックスを、横幅が３０cm、深さが２０cm、長さが１５ｍの水路の底部に、深さ１５cmまで敷き詰めた。
【００３２】
そして、この水路に、硝酸態イオン（ＮＯ3-）とリン酸イオン（ＰＯ43- ）とを含む汚水を、流量４．３Ｌ／分、上記セラミックスとの接触時間が１時間２０分となる様にして継続して流した。又、流入水（セラミックスに接触する前の汚水）と流出水（セラミックスに接触した後の水）との、硝酸態窒素（ＮＯ3-Ｎ）と全リン（Ｔ−Ｐ）との量を測定した。即ち、硝酸態イオン（ＮＯ3-）は硝酸態窒素（ＮＯ3-Ｎ）として、リン酸イオン（ＰＯ43- ）は全リン（Ｔ−Ｐ）として、それぞれの濃度を測定した。測定は、硝酸態窒素（ＮＯ3-Ｎ）に就いては、期間を前後して２回ずつ、全リン（Ｔ−Ｐ）に就いては５回ずつ、それぞれ行なった。又、汚水中の溶存酸素量（ＤＯ）と生物化学的酸素要求量（ＢＯＤ）とに就いても、前後２回或は３回に分けて測定した。表１にこのうちの硝酸態窒素（ＮＯ3-Ｎ）の測定値を、表２に全リン（Ｔ−Ｐ）の測定値を、表３、４に溶存酸素量（ＤＯ）の測定値を、図１に生物化学的酸素要求量（ＢＯＤ）の測定値を、それぞれ示す。
【００３３】
【表１】
2006043619.tif 000002
【表２】
2006043619.tif 000003
【表３】
2006043619.tif 000004
【表４】
2006043619.tif 000005
【００３４】
この様な実験の結果を示す表１〜４及び図１から明らかな通り、本発明の汚水の浄化方法によれば、汚水中に含まれる硝酸態イオン（ＮＯ3-）及びリン酸イオン（ＰＯ43- ）を、相当の期間に亙って十分効果的に低減して、汚水の浄化を図れる。
【産業上の利用可能性】
【００３５】
尚、本発明は、水路或いは河川等を流れる汚水の浄化に限らず、養殖用、或は観賞用の水槽内の水中に含まれる硝酸態イオン（ＮＯ3-）とリン酸イオン（ＰＯ43- ）との少なくとも一方を除去する為にも利用できる。この場合には、上記水槽内の水を、ポンプで循環させつつ、可燃性物質と、粘土と、鉄又は鉄化合物とを含む混合物を成形し更に焼成して成るセラミックスを内蔵したカートリッジ中を通過させる。
【図面の簡単な説明】
【００３６】
【図１】ＢＯＤの低減効果を確認する為に行なった実験の結果を示す線図。
【図１】
2006043619.tif 000006